(57)【要約】【課題】シャンクとそれに接触する部材との摺接面における互いの磨耗量を大幅に減少させるためのラチェットレンチを提供するものである。【解決手段】回転部材であるシャンク３２を燒結銅合金から成る摩擦材７０に接触させ、環状保持部２０ｂには接触させないようにする。シャンク３２が燒結銅合金から成る摩擦材７０と接触することにより、シャンク３２と摩擦材７０とその摺接面とのそれぞれの磨耗量が従来に比べて極端に少なくなる。これによって、シャンク３２のフリクションの低下を防止し、長期間にわたって安定的にボルト等の締め付けや緩め作業を行うことができる。【選択図】      図２
2004160623.tif 000002
【特許請求の範囲】
【請求項１】
第一環状保持部と第二環状保持部とを間隔を開けて設けたハウジングと、前記第一環状保持部と第二環状保持部の間に備えるものであって基部と係合部とを有するシャンクと、前記シャンクに摩擦を与えるためのものであって前記シャンクを前記第二環状保持部側に向けて付勢するためのスプリングとを有するラチェットレンチにおいて、前記シャンクの基部と前記第二環状保持部との間に燒結銅合金から成る摩擦材を介在させたことを特徴とするラチェットレンチ。
【請求項２】
前記シャンクと前記スプリングとの間に座金を有するものにおいて、その座金を燒結銅合金としたことを特徴とする請求項１記載のラチェットレンチ。
【請求項３】
前記シャンクの前記係合部の近傍にピンを固定し、そのピンと前記スプリングとの間にガイドブッシュを有するものにおいて、そのガイドブッシュを燒結銅合金としたことを特徴とする請求項１記載のラチェットレンチ。
【請求項４】
前記燒結銅合金が高融点金属を点在させたものであることを特徴とする請求項１乃至３記載のラチェットレンチ。
【請求項５】
前記燒結銅合金が多孔質の空隙にセラミックスを点在させたものであることを特徴とする請求項１乃至３記載のラチェットレンチ。
【請求項６】
前記燒結銅合金が多孔質の空隙に合成樹脂材を点在させたものであることを特徴とする請求項１乃至３記載のラチェットレンチ。
【請求項７】
第一環状保持部と第二環状保持部とを間隔を開けて設けたハウジングと、前記第一環状保持部と第二環状保持部の間に備えるものであって基部と係合部とを有するシャンクと、前記シャンクに摩擦を与えるためのものであって前記シャンクを前記第二環状保持部側に向けて付勢するためのスプリングとを有するラチェットレンチにおいて、前記シャンクにおける前記第二環状保持部との接触面か、前記第二環状保持部における前記シャンクとの接触面の少なくとも一方に燒結銅合金から成る被膜を形成したことを特徴とするラチェットレンチ。
【請求項８】
前記シャンクと前記スプリングとの間に座金を有するものにおいて、その座金を燒結銅合金としたことを特徴とする請求項７記載のラチェットレンチ。
【請求項９】
前記シャンクの前記係合部の近傍にピンを固定し、そのピンと前記スプリングとの間にガイドブッシュを有するものにおいて、そのガイドブッシュを燒結銅合金としたことを特徴とする請求項７記載のラチェットレンチ。
【請求項１０】
前記燒結銅合金が高融点金属を点在させたものであることを特徴とする請求項７乃至９記載のラチェットレンチ。
【請求項１１】
前記燒結銅合金が多孔質の空隙にセラミックスを点在させたものであることを特徴とする請求項７乃至９記載のラチェットレンチ。
【請求項１２】
前記燒結銅合金が多孔質の空隙に合成樹脂材を点在させたものであることを特徴とする請求項７乃至９記載のラチェットレンチ。
【発明の詳細な説明】
【０００１】
【発明の属する技術分野】
本発明は、自動車や産業機械等の組立や分解の際にボルトやナットを締め付けたり緩めたりする作業に用いるラチェットレンチに関するものである。
【０００２】
【従来の技術】
従来から、ボルトやナット等を確実かつ迅速に締付けたり外したりするために、電動または手動のラチェットレンチが用いられている。従来既知のラチェットレンチは特許文献１や特許文献２等に示されており、その要部構造を図８乃至図１１に基づいて説明する。ハウジング１０内には、図示しないモータによって回転運動並びに往復摺動運動させられるクランクシャフト１２（図８並びに図９）が備えられる。そのクランクシャフト１２の先端には、その軸中心より偏心してその軸中心と並行な芯１４が一体に形成される。その芯１４には挿通穴１６を有するブッシュ１８が芯１４に対して相対的に移動自在な状態で嵌合される。
【０００３】
図１０に示すように、ハウジング１０の先端には第一環状保持部２０ａと第二環状保持部２０ｂとから成る一対の環状保持部が一体に形成され、その一対の環状保持部２０ａ，２０ｂの間に、図９に示す揺動体２２が備えられる。この揺動体２２の中央には穴２４が形成され、その穴２４の内壁には内歯歯車２６が形成されている。揺動体２２はその先端に一対の腕部２８を有し、その一対の腕部２８の間に空間部３０が形成される。その空間部３０内に前記ブッシュ１８が回転自在でしかも一対の腕部２８から外れないように嵌合される。
【０００４】
一対の環状保持部２０ａ，２０ｂの間に取付けた揺動体２２の中央の穴２４に、図１１に示すシャンク３２が装着される。シャンク３２はボルト等を間欠的に回転させるためのもので、円柱を基本としてそこに穴や凹部を形成した基部３４と、その基部３４と一体に形成される立方体状の係合部３６とを有する。この係合部３６には図１０に示すソケット３７が係合され、このソケット３７が締付けたり外したりするボルト等（図示せず）と係合する。シャンク３２の円柱を基本とする基部３４の円周箇所が揺動体２２の中央の穴２４に挿入される。前記クランクシャフト１２が回転すると、揺動体２２は一対の環状保持部２０ａ，２０ｂの間に保持された状態で、揺動体２２の穴２４の中心軸を中心に回転する。
【０００５】
図１１に示すように、シャンク３２は、基部３４の内部に軸３８を中心に揺動自在な２個の翼部材４０を備えている。各翼部材４０の左右両端にはそれぞれ複数個の爪４２が形成されている。円柱状の基部３４の軸中心において係合部３６と反対側の位置に穴４４が形成され、この穴４４の開口部の周囲に円弧状の溝４６が形成される。この穴４４に、ノブ４８を一体に形成した円柱状の切換ボタン５０を、挿入嵌合させる（図８）。切換ボタン５０においては、図８に示すようにノブ４８に近い位置にピン５２が固定されており、このピン５２は穴４４の開口部の円弧状の溝４６に収容される。これによって、ノブ４８を回すと、溝４６の円弧角度の範囲で切換ボタン５０がシャンク３２に対して回転できる。図８に示すように、切換ボタン５０の内部にはピン５４とそれを付勢するスプリング５６とを備えており、ピン５４の先端はスプリング５６によって常に翼部材４０の裏側を押圧している。ノブ４８を回すことによって、翼部材４０の左右両先端のうちの外部に突出する先端側を変更させる。これによって、シャンク３２の回転方向が切り換える。
【０００６】
図８乃至図１１に示すラチェットレンチでは、図示しないモータが駆動することによって、クランクシャフト１２が回転運動並びに往復摺動運動し、図９に示す揺動体２２が揺動し、シャンク３２は間欠的に回転する。シャンク３２の係合部３６に図１０に示すソケット３７が係合し、このソケット３７にボルト等（図示せず）を係合させることによって、ボルト等が締付けられたり外れたりする。
【０００７】
図８に示すように、シャンク３２はその基部３４の上面３３（図１１）を先頭にして、一方の環状保持部２０ａの中央の空間から他方の環状保持部２０ｂに向けて挿入し、シャンク３２の基部３４の上面３３を他方の環状保持部２０ｂの内側に設けた段部である対向面５８と当接係合させる。図１１に示すシャンク３２の基部３４の上面３３における外縁付近のリング状の領域面３５（上面の外縁と一点鎖線との間の領域）が、環状保持部２０ｂの対向面５８と接触する。
【０００８】
シャンク３２の基部３４の挿入方向後ろ側（図８で下側）には、座金６０とスプリングの一種類としての皿ばね６２とガイドブッシュ６４と保持手段としての止め輪６６とが下側に向けて順に設け、その止め輪６６を環状保持部２０ａに固定する。この結果、環状保持部２０ｂと当接係合するシャンク３２と保持手段６６と固定関係にある環状保持部２０ａとの間に、座金６０と皿ばね６２とガイドブッシュ６４とが挟持される。
【０００９】
皿ばね６２は、シャンク３２に摩擦を与える目的と、一対の環状保持部２０ａ，２０ｂの間で、シャンク３２にガタが発生しないようにするために備えられる。この皿ばね６２は、その両側に接触するものをそれぞれ離れる方向に付勢するので、皿ばね６２のばね力によって座金６０を介してシャンク３２を上方に付勢する（図８）。また、皿ばね６２のばね力はガイドブッシュ６４を環状保持部２０ａに固定される止め輪６６側に向けて下方に付勢する。これによって、シャンク３２の基部３４は環状保持部２０ｂに接触し、シャンク３２は図８において上下に移動することがない。即ち、一対の環状保持部２０ａ，２０ｂの間でシャンク３２がガタつくことなく保持される。
【００１０】
【特許文献１】
特開２００１−３０１７９号公報（第２−３頁、図１４−１６）
【特許文献２】
米国特許第５，５３７８９９（第４−５欄、Ｆｉｇ．３−４）
【００１１】
【発明が解決しようとする課題】
皿ばね６２によって、シャンク３２の基部３４の上面３３のリング状領域面３５（図１１）は環状保持部２０ｂの対向面５８側に押付けられる。また、シャンク３２によるボルトの締め付け等の際に、ソケット３７（図１０）にかかる反力がシャンク３２を環状保持部２０ｂに押す力となり、シャンク３２の上面３３のリング状領域面３５は環状保持部２０ｂの対向面５８側に更に押付けられる。このように、シャンク３２の上面３３のリング状領域面３５が環状保持部２０ｂの対向面５８側に押付けられる力が大きくなるため、摺接面同士（シャンク３２の上面３３のリング状領域面３５と、環状保持部２０ｂの対向面５８）の磨耗が予想以上に早まるという不具合があった。また、シャンク３２の上面３３のリング状領域面３５が磨耗して鏡のようになって、シャンク３２のリング状領域面３５における摩擦係数μがゼロに近い値まで減少する。このように、摺接面の磨耗によって皿ばね６２によるシャンク３２へのフリクションが減少することと、シャンク３２の上面３３のリング状領域面３５が磨耗して摩擦係数μが大幅に減少することとの両者が相俟って、シャンク３２にかかるフリクションが少なくなり、ボルトの締め付け等の力が弱くなるという不具合があった。
【００１２】
図８に示すように、シャンク３２の基部３４の下面と皿ばね６２との間に座金６０が挟持されており、シャンク３２の基部３４の下面と座金６０との対向面も、長期間の使用により磨耗するという不具合があった。この対向面の磨耗量は、シャンク３２の上面３３のリング状領域面３５と環状保持部２０ｂの対向面５８との対向面における磨耗量より少ないが、この対向面の磨耗が加わることによって、皿ばね６２によるシャンク３２へのフリクション（ばね力）がより一層減少する。
【００１３】
その他に、ガイドブッシュ６４を押えるための止め輪６６に代えて、図１２に示すような、ピン６９をシャンク３２における係合部３６に近い位置に挿着したものがある。このピン６９の両端はシャンク３２を貫通してシャンク３２の外側に飛び出す。シャンク３２の外側に飛び出したピン６９は、シャンク３２と共に回転してガイドブッシュ６４を磨耗させる。この結果、皿ばね６２によるシャンク３２に及ぼすフリクションが更に低下し、ボルト等の締め付けや緩め作業が安定的に行えなくなるという不具合が発生する。
【００１４】
各対向面（シャンク３２の上面３３のリング状領域面３５と環状保持部２０ｂの対向面５８との対向面等）の磨耗を防止するために、それらの対向面にグリース（滅磨油）を塗布することも考えられる。しかし、各対向面にグリースを定期的に塗布することをユーザーに要求したとしてもその実施は難しく、またユーザーに要求すべきものではない。このことから、グリース無しで対向面の磨耗を防止することが望まれている。
【００１５】
本発明は、シャンクとそれに接触する部材との摺接面における互いの磨耗量を大幅に減少させるためのラチェットレンチを提供することを目的とするものである。
【００１６】
【課題を解決するための手段】
本発明は、第一環状保持部と第二環状保持部とを間隔を開けて設けたハウジングと、前記第一環状保持部と第二環状保持部の間に備えるものであって基部と係合部とを有するシャンクと、前記シャンクに摩擦を与えるためのものであって前記シャンクを前記第二環状保持部側に向けて付勢するためのスプリングとを有するラチェットレンチにおいて、前記シャンクの基部と前記第二環状保持部との間に燒結銅合金から成る摩擦材を介在させるようにしたものである。この燒結銅合金は、高融点金属を点在させたものや、多孔質の空隙にセラミックスを点在させたものや、多孔質の空隙に合成樹脂材を点在させたものとしてもよい。また、シャンクとスプリングとの間に座金を有するものにおいて、その座金を燒結銅合金とする。シャンクの係合部の近傍にピンを固定し、そのピンと前記スプリングとの間にガイドブッシュを有するものにおいて、そのガイドブッシュを燒結銅合金とする。
【００１７】
本発明は更に、第一環状保持部と第二環状保持部とを間隔を開けて設けたハウジングと、前記第一環状保持部と第二環状保持部の間に備えるものであって基部と係合部とを有するシャンクと、前記シャンクに摩擦を与えるためのものであって前記シャンクを前記第二環状保持部側に向けて付勢するためのスプリングとを有するラチェットレンチにおいて、前記シャンクにおける前記第二環状保持部との接触面か、前記第二環状保持部における前記シャンクとの接触面の少なくとも一方に燒結銅合金から成る被膜を形成するようにしたものである。この燒結銅合金は、高融点金属を点在させたものや、多孔質の空隙にセラミックスを点在させたものや、多孔質の空隙に合成樹脂材を点在させたものとしてもよい。また、シャンクとスプリングとの間に座金を有するものにおいて、その座金を燒結銅合金とする。シャンクの係合部の近傍にピンを固定し、そのピンと前記スプリングとの間にガイドブッシュを有するものにおいて、そのガイドブッシュを燒結銅合金とする。
【００１８】
【作用】
回転部材であるシャンクとハウジングの環状保持部との間に、燒結銅合金から成る摩擦材を介在させる。この燒結銅合金から成る摩擦材をシャンクに接触させることにより、シャンクの摩擦材との摺接面の磨耗量が従来例に比べて極端に少なくなる。これによって、シャンクのフリクションの低下を防止し、長期間にわたって安定的にボルト等の締め付けや緩め作業を行うことができる。
【００１９】
【発明の第一実施形態】
次に、本発明を図に基づいて説明する。
図１は本発明に係るラチェットレンチの要部断面図、図２は図１の要部拡大断面図、図３は本発明に用いる摩擦材とシャンクとの斜視図である。図１乃至図３において、図８乃至図１１と同一符号は同一部材を示す。本発明のラチェットレンチでは、従来のラチェットレンチと比べて、図１乃至図３に示す摩擦材７０を新たに追加するものである。なお、この第一実施形態においては、シャンク３２は図８に示した従来のものと同一のものを使用する。図１や図２に示す環状保持部２０ｂにおいては、シャンク３２の領域面３５に対向する位置に段部としての対向面７２（図２）を形成する。この対向面７２は、摩擦材７０の厚み分だけ、図８の環状保持部２０ｂの対向面５８と比べて、凹んだ位置（凹部７１）に形成される。摩擦材７０は環状の形状とし、凹部７１に嵌合させる。即ち、この摩擦材７０は、シャンク３２の領域面３５と環状保持部２０ｂの対向面７２との間に介在させるものである。摩擦材７０の形状を環状形状としたが、その形状は環状形状に限るものではない。図１及び図２に示すように、摩擦材７０をシャンク３２の上面３３（領域面３５）と環状保持部２０ｂの対向面７２との間に装着することで、シャンク３２の上面３３は摩擦材７０とは接触するが、環状保持部２０ｂとは接触しなくなる。シャンク３２の上面３３と摩擦材７０との接触面に、磨滅油は使用することはない。
【００２０】
本発明の摩擦材７０では、その素材を燒結銅合金とする。摩擦材７０にかかる面圧が高い場合には、高融点金属を点在させた燒結銅合金を用いる。摩擦材７０にかかる面圧が中レベルの場合には、多孔質の空隙にセラミックスまたは合成樹脂材を点在させた燒結銅合金を用いる。なお、燒結銅合金を素材とする摩擦材７０とは、摩擦材７０の少なくとも表面が燒結銅合金であるものを意味する。即ち、表面に燒結銅合金の被膜を形成したものも含むものとする。
【００２１】
図４は、素材をスチールとした摩擦材７０と、素材を燒結銅合金とした摩擦材７０とを使用した摩擦材７０（シャンク３２との摺接面）の磨耗量とシャンク３２（摩擦材７０との摺接面）の長時間の使用による磨耗量とを示す表である。摩擦材７０の素材をスチールとした磨耗量を図４（Ａ）に示し、摩擦材７０の素材を燒結銅合金とした磨耗量を図４（Ｂ）に示す。図４（Ａ）も図４（Ｂ）も、ドライの状態（摩滅油を使用しない状態）での磨耗量と摩擦係数μを示すものである。図４（Ａ）では、７時間の使用によって、スチール製の摩擦材７０の磨耗量は０．１８４ｍｍとなり、相手材としてのシャンク３２の領域面３５の磨耗量が０．３２２ｍｍとなり、両者の合計の磨耗量は０．５０６ｍｍとなった。特に、シャンク３２の領域面３５の磨耗量（０．３２２ｍｍ）がスチール製の摩擦材７０より大きくなった。磨耗量が０．２〜０．３ｍｍ程度になると皿ばね６２によるシャンク３２を押圧する力が極端に弱くなるので、従来既知の素材（スチール）による摩擦材７０をシャンク３２に接触させるものでは、従来の不具合を解消することはできない。更に、図４（Ａ）に示すように、０時間や７時間の使用時間では、摩擦係数μが大幅に大きくなって、互いの摺接面同士の磨耗を早めることになる。しかし、図４（Ａ）には示していないが、それ以上の充分長い時間を使用することで、シャンク３２における摩擦材７０との接触面は鏡のようになり、摩擦係数μが０に近い値になり、シャンク３２に対するフリクションが低下してボルト等の締め付けや緩め作業ができなくなる。
【００２２】
図４（Ｂ）に示すように、燒結銅合金を素材とする摩擦材７０を使用した場合には、４１．６時間使用した場合で、摩擦材７０の磨耗量は０．０１１ｍｍであり、相手材としてのシャンク３２の領域面３５の磨耗量が０．００１ｍｍであり、両者の合計の磨耗量は０．０１２ｍｍとなった。また、摩擦係数μは、回転している時の方（０時間以外）が互いの静止接触（０時間）よりも小さいので、摺接面の磨耗量が少ないことが分かる。更に、摩擦係数μは、長期間しようしてもほぼ同一の安定した値を示す。図４（Ｂ）の表の結果から、燒結銅合金を素材とする摩擦材７０をシャンク３２に接触させることによって、シャンク３２の摩擦材７０への摺接面における磨耗量を従来と比べて大幅に減少させることが分かる。よって、スプリングによるシャンク３２に及ぼすフリクションの低下を防止し、安定的にボルト等の締め付けや緩め作業を行うことができる。
【００２３】
【発明の第二実施形態】
次に、本発明の他の実施形態を図５並びに図６に基づいて説明する。
図５並びに図６において、図１乃至図３と同一符号は同一部材を示す。この第二実施形態においても、第一実施形態と同一の燒結銅合金の素材から成る摩擦材７０を使用する。この第二実施形態におけるシャンク３２は、図３のシャンク３２とは形状の異なるものを用いる。この第二実施形態におけるシャンク３２では、上面３３の外周に環状の切欠７４を形成し、その切欠７４の深さはリング形状の摩擦材７０のほぼ厚み分とする。切欠７４によって、環状の段部である領域面７６が形成され、この領域面７６はシャンク３２の領域面３５の形状とほぼ同じ形状にする。シャンク３２の切欠７４に摩擦材７０を嵌合させる。また、この第二実施形態で使用する環状保持部２０ｂは図８と同一のものであり、段部である対向面５８を有する。
【００２４】
図５に示すように、環状保持部２０ｂとシャンク３２とで摩擦材７０を挟んだ状態では、摩擦材７０の両面は、一方をシャンク３２の領域面７６と接触し、他方を環状保持部２０ｂの対向面５８と接触する。即ち、第二実施形態においても第一実施形態と同様に、シャンク３２（領域面７６）は摩擦材７０と接触するが、環状保持部２０ｂとは接触しないようにする。この結果、第二実施形態においても、摩擦材７０に接触するシャンク３２の領域面７６の磨耗量と、シャンク３２の領域面７６と接触する摩擦材７０の磨耗量は、図４（ｂ）の表に示した磨耗量となり、シャンク３２の磨耗量を大幅に減少させることができる。よって、スプリングによるシャンク３２に及ぼすフリクションの低下を防止し、安定的にボルト等の締め付けや緩め作業を行うことができる。
【００２５】
【発明の第三実施形態】
次に、本発明の更に他の実施形態を図７に基づいて説明する。この第三実施形態では、第一実施形態や第二実施形態で用いた摩擦材７０を用いないものである。また、この第三実施形態では従来例である図８に示したシャンク３２と環状保持部２０ｂとをそのまま使用するものである。環状保持部２０ｂにおいては、対向面５８に燒結銅合金の被膜７８を形成する。シャンク３２においては、環状保持部２０ｂの対向面５８に対向する上面３３の領域面３５に、燒結銅合金の被膜８０を形成する。第三実施形態では、環状保持部２０ｂの対向面５８か、シャンク３２の領域面３５の燒結銅合金かの少なくとも一方に、燒結銅合金の被膜７８，８０を形成するものである。燒結銅合金は、高融点金属を点在させたものであっても、多孔質の空隙にセラミックスまたは合成樹脂材を点在させたものであっても良い。この第三実施形態のものにおいても、摺接面（被膜８０または被膜７８とシャンク３２の領域面３５）の磨耗量は図４（ｂ）に示す磨耗量となり、シャンク３２の磨耗量を大幅に減少させることができる。
【００２６】
【発明の第四実施形態】
図１に示すように、シャンク３２の基部３４の下面と皿ばね６２とによって座金６０が挟持されているが、その座金６０を燒結銅合金で形成する。座金６０は、その表面を燒結銅合金で被膜したものであっても良い。燒結銅合金は、高融点金属を点在させたものであっても、多孔質の空隙にセラミックスまたは合成樹脂材を点在させたものであっても良い。このように、座金６０を燒結銅合金で形成することによって、図４（Ｂ）に示すように、座金６０との接触面におけるシャンク３２の基部３４の下面の磨耗量を減少させることがでる。よって、スプリングによるシャンク３２に及ぼすフリクションの低下を防止し、安定的にボルト等の締め付けや緩め作業を行うことができる。
【００２７】
【発明の第五実施形態】
図１に示すように、皿ばね６２と止め輪６６によってガイドブッシュ６４が挟持されているが、そのガイドブッシュ６４を燒結銅合金で形成する。ガイドブッシュ６４は、その表面を燒結銅合金で被膜したものであっても良い。燒結銅合金は、高融点金属を点在させたものであっても、多孔質の空隙にセラミックスまたは合成樹脂材を点在させたものであっても良い。このように、ガイドブッシュ６４を燒結銅合金で形成することによって、皿ばね６２や止め輪６６と接触するガイドブッシュ６４における磨耗量を減少させることができ、シャンク３２に及ぼすフリクションの低下を防止することができる。
【００２８】
【発明の効果】
以上のように、本発明のラチェットレンチによれば、回転するシャンクと接触する部材の素材を燒結銅合金とすることで、シャンクの磨耗量とシャンクと摺接する部材の磨耗量とを大幅に減少させることができるので、シャンクに及ぼすフリクションの低下を防止し、長期間にわたって安定的にボルト等の締め付けや緩め作業を行うことができる。
【図面の簡単な説明】
【図１】本発明に係るラチェットレンチの一実施形態を示す要部断面図である。
【図２】図１の要部拡大断面図である。
【図３】本発明に用いる摩擦材とシャンクとの斜視図である。
【図４】従来既知の素材から成る摩擦材と本発明に係る素材から成る摩擦材との磨耗量を示す表である。
【図５】本発明に係るラチェットレンチの他の実施形態の要部断面図である。
【図６】図５に用いる摩擦材とシャンクとの斜視図である。
【図７】本発明に係るラチェットレンチのその他の実施形態を示す要部断面図である。
【図８】従来のラチェットレンチの要部断面図である。
【図９】従来の揺動体を示す斜視図である。
【図１０】従来のラチェットレンチにソケットを取付けた状態を示す斜視図である。
【図１１】従来のシャンクを示す斜視図である。
【図１２】従来の他のシャンクの要部断面図である。
【符号の説明】
１０  ハウジング
２０ａ  環状保持部
２０ｂ  環状保持部
３２  シャンク
３３  上面
３４  基部
３５  領域面
３６  係合部
５８  対向面
６２  皿ばね
７０  摩擦材
７２  対向面
７６  領域面
７８  被膜
８０  被膜
【図１】
2004160623.tif 000003
【図２】
2004160623.tif 000004
【図３】
2004160623.tif 000005
【図４】
2004160623.tif 000006
【図５】
2004160623.tif 000007
【図６】
2004160623.tif 000008
【図７】
2004160623.tif 000009
【図８】
2004160623.tif 000010
【図９】
2004160623.tif 000011
【図１０】
2004160623.tif 000012
【図１１】
2004160623.tif 000013
【図１２】
2004160623.tif 000014